(57)【要約】【課題】  塗膜物性に優れると共に帯電防止性と光学特性に優れたコーティング層を形成する活性エネルギー線硬化型樹脂組成物を提供することを目的とする。【解決手段】  ウレタン（メタ）アクリレート系化合物［Ｉ］と第４級アンモニウム塩基を有する重合体［II］と微粒子［III］を含有してなる活性エネルギー線硬化型樹脂組成物。【特許請求の範囲】
【請求項１】
ウレタン（メタ）アクリレート系化合物［Ｉ］と第４級アンモニウム塩基を有する重合体［II］と微粒子［III］を含有してなることを特徴とする活性エネルギー線硬化型樹脂組成物。
【請求項２】
ウレタン（メタ）アクリレート系化合物［Ｉ］が、第４級アンモニウム塩基を有するウレタン（メタ）アクリレート系化合物［ｉ］であることを特徴とする請求項１記載の活性エネルギー線硬化型樹脂組成物。
【請求項３】
第４級アンモニウム塩基を有するウレタン（メタ）アクリレート系化合物［ｉ］が、ポリイソシアネート系化合物（ａ１）と下記一般式（１）で示される第４級アンモニウム塩（ａ２）と水酸基含有（メタ）アクリレート系化合物（ａ３）とを反応させて得られるウレタン（メタ）アクリレート系化合物（Ａ）であることを特徴とする請求項２記載の活性エネルギー線硬化型樹脂組成物。
【化１】
2006213802.tif 000016
ここで、Ｒ1、Ｒ2、Ｒ3は炭素数１〜５０のアルキル基、Ｘ1はＣｌ、Ｂｒ、Ｒ4ＳＯ3（Ｒ4はアルキル、アルキルエーテル、又はアルキルベンゼン）、ｎは１〜２００の整数である。
【請求項４】
ウレタン（メタ）アクリレート系化合物（Ａ）が、ポリイソシアネート系化合物（ａ１）のイソシアネート基と水酸基含有（メタ）アクリレート系化合物（ａ３）の水酸基をイソシアネート基を残存させる条件下で反応させた後、次いでポリイソシアネート系化合物（ａ１）の該残存イソシアネート基と上記一般式（１）で示される第４級アンモニウム塩（ａ２）の水酸基を反応させて得られることを特徴とする請求項３記載の活性エネルギー線硬化型樹脂組成物。
【請求項５】
ウレタン（メタ）アクリレート系化合物（Ａ）が、下記一般式（２）で示されるウレタン（メタ）アクリレート系化合物であることを特徴とする請求項３又は４記載の活性エネルギー線硬化型樹脂組成物。
【化２】
2006213802.tif 000017
ここで、Ｒ5はポリイソシアネート系化合物（ａ１）のウレタン結合残基、Ｒ6は上記一般式（１）で示される第４級アンモニウム塩（ａ２）のウレタン結合残基、Ｒ7は水酸基含有（メタ）アクリレート系化合物（ａ３）のウレタン結合残基、ａは１〜５０の整数、ｂは１〜５０の整数である。
【請求項６】
第４級アンモニウム塩基を有するウレタン（メタ）アクリレート系化合物［ｉ］が、ポリイソシアネート系化合物（ｂ１）と下記一般式（３）で示される第４級アンモニウム塩（ｂ２）と水酸基含有（メタ）アクリレート系化合物（ｂ３）とを反応させて得られるウレタン（メタ）アクリレート系化合物（Ｂ）であることを特徴とする請求項２記載の活性エネルギー線硬化型樹脂組成物。
【化３】
2006213802.tif 000018
ここで、Ｒ8、Ｒ9は炭素数１〜５０のアルキル基のいずれか、Ｘ2はＣｌ、Ｂｒ、ＲＳＯ3（Ｒはアルキル、アルキルエーテル、又はアルキルベンゼン）、ｍ、ｎは１以上の整数、ｍ＋ｎは２〜５００である。
【請求項７】
ウレタン（メタ）アクリレート系化合物（Ｂ）が、下記一般式（４）で示されるウレタン（メタ）アクリレート系化合物（Ｂ１）であることを特徴とする請求項６記載の活性エネルギー線硬化型樹脂組成物。
【化４】
2006213802.tif 000019
ここで、Ｒ10はポリイソシアネート系化合物（ｂ１）のウレタン結合残基、Ｒ11は一般式（３）で示される第４級アンモニウム塩（ｂ２）のウレタン結合残基、Ｒ12は水酸基含有（メタ）アクリレート系化合物（ｂ３）のウレタン結合残基、ａは１〜５０の整数、ｂは１〜５０の整数である。
【請求項８】
ウレタン（メタ）アクリレート系化合物（Ｂ）が、下記一般式（５）で示されるウレタン（メタ）アクリレート系化合物（Ｂ２）であることを特徴とする請求項６記載の活性エネルギー線硬化型樹脂組成物。
【化５】
2006213802.tif 000020
ここで、Ｒ13はポリイソシアネート系化合物（ｂ１）のウレタン結合残基、Ｒ14、Ｒ14′は上記一般式（３）で示される第４級アンモニウム塩（ｂ２）のウレタン結合残基（Ｒ14、Ｒ14′は同一でも異なっていてもよい。）、Ｒ15は水酸基含有（メタ）アクリレート系化合物（ｂ３）のウレタン結合残基、Ｒ16はＲ14又はＲ15のいずれか、ａは１〜５０の整数、ｂは０〜５０の整数、ｃは０〜５０の整数、ｄは０〜５０の整数、ｅは１〜３０の整数である。
【請求項９】
第４級アンモニウム塩基を有する重合体［II］が、第４級アンモニウム塩基含有不飽和単量体を共重合成分とする共重合体、又はアミノ基含有不飽和単量体を共重合成分とする共重合体の４級化物であることを特徴とする請求項１〜８いずれか記載の活性エネルギー線硬化型樹脂組成物。
【請求項１０】
微粒子［III］が、ポリエチレン粒子、アクリル粒子、ポリカーボネート粒子、ポリスチレン粒子、ウレタン粒子、シリカから選ばれる少なくとも１種であることを特徴とする請求項１〜９いずれか記載の活性エネルギー線硬化型樹脂組成物。
【請求項１１】
微粒子［III］の平均粒子径が、０．００１〜３０μｍであることを特徴とする請求項１〜１０いずれか記載の活性エネルギー線硬化型樹脂組成物。
【請求項１２】
更に、光重合開始剤［ＩＶ］を含有してなることを特徴とする請求項１〜１１いずれか記載の活性エネルギー線硬化型樹脂組成物。
【請求項１３】
更に、エチレン性不飽和モノマー［Ｖ］を含有してなることを特徴とする請求項１〜１２いずれか記載の活性エネルギー線硬化型樹脂組成物。
【請求項１４】
更に、帯電防止剤［ＶI］を含有してなることを特徴とする請求項１〜１３いずれか記
載の活性エネルギー線硬化型樹脂組成物。
【請求項１５】
コーティング剤に用いることを特徴とする請求項１〜１４いずれか記載の活性エネルギー線硬化型樹脂組成物。
【発明の詳細な説明】
【技術分野】
【０００１】
本発明は、ウレタン（メタ）アクリレート系化合物を含有する活性エネルギー線硬化型樹脂組成物に関し、更に詳しくは、塗膜物性に優れると共に、帯電防止性と光学特性にも優れたコーティング層を形成するのに有用な活性エネルギー線硬化型樹脂組成物に関するものである。
【背景技術】
【０００２】
ウレタンアクリレート系化合物は高い可とう性と耐摩耗性を有することから、光学フィルムのハードコート層として用いられることが多いが、フィルムに供する場合には、電気伝導性が低く、静電気を蓄積させ易く塵や埃が付着し易いため、帯電防止能が要求される。帯電防止能を付与する方法としては、一般的には、帯電防止剤を直接基材フィルムに練り込む方法が挙げられるものの、帯電防止剤を基材フィルムへ練り込む方法では、透明性が低下してしまう問題や、加工コストが高いという問題があり、実用的には、コーティング剤を塗布する方法が採用されている。例えば、１個のカルボキシル基と１個以上のアクリロイル基とを有する（メタ）アクリレート及びＮ，Ｎ−ジアルキルアミノ基と４級アンモニウム塩基とを有する重合体を含有する活性エネルギー線硬化性材料（例えば、特許文献１参照。）や、電離放射線硬化型樹脂と、４級アンモニウム塩基含有ポリマー、スルホン酸基含有ポリマー、又は高分子電荷移動型結合体ポリマーのいずれかである分子量２００００〜５０００００の導電性ポリマーと、誘電率９．０以上かつ沸点８０℃以上１８０℃未満の溶剤と誘電率９．０以上かつ沸点８０℃未満の溶剤とを含有するハードコート層形成用塗料組成物（例えば、特許文献２参照。）など、帯電防止能を有するコーティング剤としてフィルム表面に塗布する方法が提案されている。
【特許文献１】特開２００２−１２１２０８号公報
【特許文献２】特開２００３−２６８３１６号公報
【発明の開示】
【発明が解決しようとする課題】
【０００３】
しかしながら、特許文献１の開示技術では帯電防止性はある程度付与できるものの、該コーティング剤より得られる塗膜の透明性に劣ることが問題となっている。また、特許文献２の開示技術では、ハードコートに必要とされる硬度と耐擦傷性のバランスについては詳細に検討されておらず、帯電防止能においてもまだまだ満足のいくものではなかった。
一方、光学フィルムにおいては、ディスプレイ画面への写り込みや反射などによる視認性の低下を防止するため、防眩性を付与する要求も高いが、上記特許文献１の開示技術においては、かかる樹脂組成物から得られる硬化塗膜では、防眩性が得られないものであった。
【０００４】
また、特許文献１において、防眩性を付与すべく、微粒子を配合することが考えられるが、かかる方法においては、硬化塗膜へ防眩性を付与した場合、シロモヤが発生し、ディスプレイの視認性が低下する点でコーティング剤として実用性に劣るものであった。
【０００５】
そこで、本発明ではこのような背景下において、塗膜物性に優れると共に、帯電防止性と光学特性にも優れたコーティング層を形成するのに有用な活性エネルギー線硬化型樹脂組成物を提供することを目的とするものである。
【課題を解決するための手段】
【０００６】
しかるに本発明者は、かかる事情に鑑み鋭意研究を重ねた結果、ウレタン（メタ）アクリレート系化合物［Ｉ］と第４級アンモニウム塩基を有する重合体［II］と微粒子［III］を含有してなる活性エネルギー線硬化型樹脂組成物が、上記目的に合致することを見出し、本発明を完成した。
中でも、ウレタン（メタ）アクリレート系化合物［ｉ］が、第４級アンモニウム塩基を有するウレタン（メタ）アクリレート系化合物であることが帯電防止性の点で好ましく、更には光沢度やディスプレイ視認性（シロモヤ）の点でも好ましい。
【０００７】
本発明では特に、第４級アンモニウム塩基を有するウレタン（メタ）アクリレート系化合物［ｉ］が、ポリイソシアネート系化合物（ａ１）と下記一般式（１）で示される第４級アンモニウム塩（ａ２）と水酸基含有（メタ）アクリレート系化合物（ａ３）とを反応させて得られるウレタン（メタ）アクリレート系化合物（Ａ）であるとき、又はポリイソシアネート系化合物（ｂ１）と下記一般式（３）で示される第４級アンモニウム塩（ｂ２）と水酸基含有（メタ）アクリレート系化合物（ｂ３）とを反応させて得られるウレタン（メタ）アクリレート系化合物（Ｂ）であるとき、本発明の効果を顕著に発揮する。
【０００８】
【化１】
2006213802.tif 000002
ここで、Ｒ1、Ｒ2、Ｒ3は炭素数１〜５０のアルキル基、Ｘ1はＣｌ、Ｂｒ、Ｒ4ＳＯ3（Ｒ4はアルキル、アルキルエーテル、又はアルキルベンゼン）、ｎは１〜２００の整数である。
【０００９】
【化２】
2006213802.tif 000003
ここで、Ｒ8、Ｒ9は炭素数１〜５０のアルキル基のいずれか、Ｘ2はＣｌ、Ｂｒ、ＲＳＯ3（Ｒはアルキル、アルキルエーテル、又はアルキルベンゼン）、ｍ、ｎは１以上の整数、ｍ＋ｎは２〜５００である。
【００１０】
又、本発明では第４級アンモニウム塩基を有する重合体［II］としては、第４級アンモニウム塩基含有不飽和単量体を共重合成分とする共重合体、又はアミノ基含有不飽和単量体を共重合成分とする共重合体の４級化物であることが好ましい。
【００１１】
本発明では、更に、エチレン性不飽和モノマー［Ｖ］を含有してなることが更なる塗膜硬度、耐擦傷性の点で好ましい。
【発明の効果】
【００１２】
本発明の活性エネルギー線硬化型樹脂組成物は、ウレタン（メタ）アクリレート系化合物［Ｉ］と第４級アンモニウム塩基を有する重合体［II］と微粒子［III］を含有してなるため、塗膜物性に優れると共に帯電防止性と光学特性にも優れた効果を示すものであり、塗料、粘着剤、接着剤、粘接着剤、インク、保護コーティング剤、アンカーコーティング剤、磁性粉コーティングバインダー、サンドブラスト用被膜、版材など、各種の被膜形成材料として有用である。中でも、光学フィルムのコーティング剤として用いるのが非常に有用である。
【発明を実施するための最良の形態】
【００１３】
以下に、本発明を詳細に説明する。
本発明の活性エネルギー線硬化型樹脂組成物は、ウレタン（メタ）アクリレート系化合物［Ｉ］と、第４級アンモニウム塩基を有する重合体［II］と微粒子［III］を含有してなるものであり、重合体の分子中に第４級アンモニウム塩基を導入することにより、帯電防止性や、防眩性等の光学特性、塗膜硬度や耐擦傷性などのハードコート性能が同時にバランスよく発揮されるのである。
ウレタン（メタ）アクリレート系化合物［Ｉ］としては、特に限定されず、ポリイソシアネート系化合物と水酸基含有（メタ）アクリレート系化合物より得られる、又はポリオール系化合物とポリイソシアネート系化合物と水酸基含有（メタ）アクリレート系化合物より得られるものであればよいが、中でも、第４級アンモニウム塩基を有するウレタン（メタ）アクリレート系化合物［ｉ］であることが帯電防止性の点で好ましく、更には光沢度やディスプレイ視認性（シロモヤ）の点でも好ましい。
かかる第４級アンモニウム塩基を有するウレタン（メタ）アクリレート系化合物［ｉ］について、以下に説明する。
【００１４】
かかるウレタン（メタ）アクリレート系化合物［ｉ］としては、第４級アンモニウム塩基を有するものであれば特に限定されないが、中でもポリイソシアネート系化合物（ａ１）と下記一般式（１）で示される第４級アンモニウム塩（ａ２）と水酸基含有（メタ）アクリレート系化合物（ａ３）とを反応させて得られるウレタン（メタ）アクリレート系化合物（Ａ）であることが塗膜硬度、耐擦傷性、帯電防止性の点でより好ましい。
【００１５】
【化４】
2006213802.tif 000004
ここで、Ｒ1、Ｒ2、Ｒ3は炭素数１〜５０のアルキル基、Ｘ1はＣｌ、Ｂｒ、Ｒ4ＳＯ3（Ｒ4はアルキル、アルキルエーテル、又はアルキルベンゼン）、ｎは１〜２００の整数である。
【００１６】
かかるポリイソシアネート系化合物（ａ１）としては、特に限定されることなく、例えば芳香族系、脂肪族系、脂環式系等のポリイソシアネートが挙げられ、中でもトリレンジイソシアネート、ジフェニルメタンジイソシアネート、水添化ジフェニルメタンジイソシアネート、ポリフェニルメタンポリイソシアネート、変性ジフェニルメタンジイソシアネート、水添化キシリレンジイソシアネート、キシリレンジイソシアネート、ヘキサメチレンジイソシアネート、トリメチルヘキサメチレンジイソシアネート、テトラメチルキシリレンジイソシアネート、イソホロンジイソシアネート、ノルボルネンジイソシアネート、１，３−ビス（イソシアナトメチル）シクロヘキサン、フェニレンジイソシアネート、リジンジイソシアネート、リジントリイソシアネート、ナフタレンジイソシアネート等のポリイソシアネート或いはこれらポリイソシアネートの３量体化合物又は多量体化合物、ビューレット型ポリイソシアネート、水分散型ポリイソシアネート（例えば、日本ポリウレタン工業（株）製の「アクアネート１００」、「アクアネート１１０」、「アクアネート２００」、「アクアネート２１０」等）、又は、これらポリイソシアネートとポリオールの反応生成物等が挙げられる。
【００１７】
かかるポリオールとしては、特に限定されることなく、例えば、エチレングリコール、ジエチレングリコール、トリエチレングリコール、テトラエチレングリコール、ポリエチレングリコール、プロピレングリコール、ジプロピレングリコール、ポリプロピレングリコール、ブチレングリコール、ポリブチレングリコール、１，６−ヘキサンジオール、ネオペンチルグリコール、シクロヘキサンジメタノール、水素添加ビスフェノールＡ、ポリカプロラクトン、トリメチロールエタン、トリメチロールプロパン、ポリトリメチロールプロパン、ペンタエリスリトール、ポリペンタエリスリトール、ソルビトール、マンニトール、グリセリン、ポリグリセリン、ポリテトラメチレングリコール等の多価アルコールや、ポリエチレンオキサイド、ポリプロピレンオキサイド、エチレンオキサイド／プロピレンオキサイドのブロック又はランダム共重合の少なくとも１種の構造を有するポリエーテルポリオール、該多価アルコール又はポリエーテルポリオールと無水マレイン酸、マレイン酸、フマル酸、無水イタコン酸、イタコン酸、アジピン酸、イソフタル酸等の多塩基酸との縮合物であるポリエステルポリオール、カプロラクトン変性ポリテトラメチレンポリオール等のカプロラクトン変性ポリオール、ポリオレフィン系ポリオール、水添ポリブタジエンポリオール等のポリブタジエン系ポリオール等が挙げられる。
【００１８】
更には、かかるポリオールとして、例えば、２，２−ビス（ヒドロキシメチル）酪酸、酒石酸、２，４−ジヒドロキシ安息香酸、３，５−ジヒドロキシ安息香酸、２，２−ビス（ヒドロキシメチル）プロピオン酸、２，２−ビス（ヒドロキシエチル）プロピオン酸、２，２−ビス（ヒドロキシプロピル）プロピオン酸、ジヒドロキシメチル酢酸、ビス（４−ヒドロキシフェニル）酢酸、４，４−ビス（４−ヒドロキシフェニル）ペンタン酸、ホモゲンチジン酸等のカルボキシル基含有ポリオールや、１，４−ブタンジオールスルホン酸ナトリウム等のスルホン酸基又はスルホン酸塩基含有ポリオール等も挙げられる。
【００１９】
ポリイソシアネートとポリオールの反応生成物を用いる場合は、例えば、上記ポリオールと上記ポリイソシアネートを反応させて得られる末端イソシアネート基含有ポリイソシアネートとして用いればよい。かかるポリイソシアネートとポリオールの反応においては、反応を促進する目的でジブチルスズジラウレートのような金属触媒や、１，８−ジアザビシクロ［５．４．０］ウンデセン−７のようなアミン系触媒、エチルへキサン酸ビスマス、ナフテン酸ビスマス、ネオデカン酸ビスマスのようなビスマス化合物等を用いることも好ましい。
【００２０】
上記ポリイソシアネート系化合物（ａ１）と反応させる第４級アンモニウム塩（ａ２）としては、前記一般式（１）で示される構造のものであればよい。
上記の中でも、Ｒ1、Ｒ2、Ｒ3、Ｘ1、ｎは前記した通りであり、エチレンオキサイド付加モル数ｎの好ましい範囲は１〜１００、更には１〜５０である。
【００２１】
かかる一般式（１）で示される第４級アンモニウム塩（ａ２）の具体例としては、ジメチルアルキルヒドロキシエチルアンモニウムスルホン酸塩、ポリオキシエチレンジメチルアルキルアンモニウムスルホン酸塩、ジエチルアルキルヒドロキシエチルアンモニウムスルホン酸塩、ポリオキシエチレンジエチルアルキルアンモニウムスルホン酸塩、トリエチルヒドロキシエチルアンモニウムスルホン酸塩、ポリオキシエチレントリエチルアンモニウムスルホン酸塩、又は、これらのＲ4ＳＯ3（Ｒ4はアルキル、アルキルエーテル、又はアルキルベンゼン）が塩素や臭素に置き換わったもの等が挙げられる。
【００２２】
又、前記一般式（１）で示される第４級アンモニウム塩（ａ２）の重量平均分子量としては１３０〜９０００が好ましく、特には１８０〜５０００、更には２００〜２０００が好ましい。かかる重量平均分子量が１３０未満では溶剤への溶解性が低下し取り扱いにくくなり、９０００を越えると硬化塗膜の硬度や耐擦傷性が著しく劣り好ましくない。
【００２３】
上記ポリイソシアネート系化合物（ａ１）と反応させる水酸基含有（メタ）アクリレート系化合物（ａ３）としては、特に限定されず、例えば、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、２−ヒドロキシエチルアクリロイルホスフェート、２−（メタ）アクリロイロキシエチル−２−ヒドロキシプロピルフタレート、２−ヒドロキシ−３−（メタ）アクリロイロキシプロピル（メタ）アクリレート、カプロラクトン変性２−ヒドロキシエチル（メタ）アクリレート、ペンタエリスリトールトリ（メタ）アクリレート、ジペンタエリスリトールペンタ（メタ）アクリレート、カプロラクトン変性ジペンタエリスリトールペンタ（メタ）アクリレート、カプロラクトン変性ペンタエリスリトールトリ（メタ）アクリレート、エチレンオキサイド変性ジペンタエリスリトールペンタ（メタ）アクリレート、エチレンオキサイド変性ペンタエリスリトールトリ（メタ）アクリレート等が挙げられる。
【００２４】
本発明において、第４級アンモニウム塩基を有するウレタン（メタ）アクリレート系化合物（Ａ）を得るに当たり、その調製方法は特に限定されず、
（イ）ポリイソシアネート系化合物（ａ１）、前記一般式（１）で示される第４級アンモニウム塩（ａ２）、水酸基含有（メタ）アクリレート系化合物（ａ３）を一括に仕込み反応させる方法、
（ロ）ポリイソシアネート系化合物（ａ１）と水酸基含有（メタ）アクリレート系化合物（ａ３）を反応させた後、前記一般式（１）で示される第４級アンモニウム塩（ａ２）を反応させる方法、
（ハ）ポリイソシアネート系化合物（ａ１）と前記一般式（１）で示される第４級アンモニウム塩（ａ２）を反応させた後、水酸基含有（メタ）アクリレート系化合物（ａ３）を反応させる方法、
が挙げられるが、反応制御の安定性と製造時間の短縮の観点から、（ロ）の方法が好ましい。
【００２５】
かかる（ロ）の方法に当たっては、ポリイソシアネート系化合物（ａ１）のイソシアネート基と水酸基含有（メタ）アクリレート系化合物（ａ３）の水酸基をイソシアネート基を残存させる条件下で反応させた後、次いでポリイソシアネート系化合物（ａ１）の該残存イソシアネート基と上記一般式（１）で示される第４級アンモニウム塩（ａ２）の水酸基を反応させるのである。
【００２６】
又、かかる反応においては、反応を促進する目的でジブチルチンジラウレートのような金属触媒や、１，８−ジアザビシクロ［５．４．０］ウンデセン−７のようなアミン系触媒、エチルへキサン酸ビスマス、ナフテン酸ビスマス、ネオデカン酸ビスマスのようなビスマス化合物等を用いることも好ましく、更に反応温度は３０〜９０℃、特には４０〜７０℃の範囲が好ましい。
【００２７】
かくして得られるウレタン（メタ）アクリレート系化合物（Ａ）については、特に、下記一般式（２）で示される構造のウレタン（メタ）アクリレート系化合物であることが硬度、帯電防止性、耐擦傷性の点で好ましい。
【００２８】
【化５】
2006213802.tif 000005
ここで、Ｒ5はポリイソシアネート系化合物（ａ１）のウレタン結合残基、Ｒ6は上記一般式（１）で示される第４級アンモニウム塩（ａ２）のウレタン結合残基、Ｒ7は水酸基含有（メタ）アクリレート系化合物（ａ３）のウレタン結合残基、ａは１〜５０、好ましくは１〜５の整数、ｂは１〜５０、好ましくは１〜５の整数である。
上記一般式（２）で示される構造のウレタン（メタ）アクリレート系化合物は、ポリイソシアネート系化合物（ａ１）、一般式（１）で示される第４級アンモニウム塩（ａ２）、水酸基含有（メタ）アクリレート系化合物（ａ３）の仕込み割合を調製することになり得られる。
【００２９】
かくしてウレタン（メタ）アクリレート系化合物（Ａ）が得られるが、得られたウレタン（メタ）アクリレート系化合物（Ａ）の重量平均分子量としては５００〜３０，０００であることが好ましく、更には５００〜１５，０００であることが好ましい。かかる重量平均分子量が５００未満では造膜性が低下することとなり、３０，０００を越えると高粘度となり取り扱いにくく、又硬化塗膜の硬度や耐擦傷性が著しく劣り好ましくない。
【００３０】
尚、上記ウレタン（メタ）アクリレート系化合物（Ａ）の重量平均分子量は、標準ポリスチレン分子量換算による重量平均分子量のことであり、高速液体クロマトグラフィー（昭和電工社製、「Ｓｈｏｄｅｘ  ＧＰＣ  ｓｙｓｔｅｍ−１１型」）に、カラム：Ｓｈｏｄｅｘ  ＧＰＣ  ＫＦ−８０６Ｌ（排除限界分子量：２×１０7、分離範囲：１００〜２×１０7、理論段数：１０，０００段／本、充填剤材質：スチレン−ジビニルベンゼン共重合体、充填剤粒径：１０μｍ）の３本直列を用いることにより測定される。
以下、後述のウレタン（メタ）アクリレート系化合物の重量平均分子量の測定は、上記の方法に準じて測定される。
【００３１】
又、本発明においては、第４級アンモニウム塩基を有するウレタン（メタ）アクリレート系化合物［ｉ］が、ポリイソシアネート系化合物（ｂ１）と下記一般式（３）で示される第４級アンモニウム塩（ｂ２）と水酸基含有（メタ）アクリレート系化合物（ｂ３）とを反応させて得られるウレタン（メタ）アクリレート系化合物（Ｂ）であることも塗膜硬度、耐擦傷性、帯電防止性の点で好ましい。
【００３２】
【化６】
2006213802.tif 000006
ここで、Ｒ8、Ｒ9は炭素数１〜５０のアルキル基のいずれか、Ｘ2はＣｌ、Ｂｒ、ＲＳＯ3（Ｒはアルキル、アルキルエーテル、又はアルキルベンゼン）、ｍ、ｎは１以上の整数、ｍ＋ｎは２〜５００である。
【００３３】
上記ポリイソシアネート系化合物（ｂ１）としては、上記ポリイソシアネート系化合物（ａ１）と同様のものが挙げられる。
上記ポリイソシアネート系化合物（ｂ１）と反応する第４級アンモニウム塩（ｂ２）としては、前記一般式（３）で示される構造のものであればよい。
【００３４】
かかる一般式（３）で示される第４級アンモニウム塩（ｂ２）の具体例としては、ポリオキシエチレンジメチルアンモニウムクロライド、ポリオキシエチレンジエチルアンモニウムクロライド、ポリオキシエチレンラウリルメチルアンモニウムクロライド、ポリオキシエチレンセチルメチルアンモニウムクロライド、ポリオキシエチレンステアリルメチルアンモニウムクロライド、又は、これらの塩素が臭素やＲＳＯ3（Ｒはアルキル、アルキルエーテル、又はアルキルベンゼン）に置き換わったもの等が挙げられる。
【００３５】
上記の中でも、エチレンオキサイド付加モル数ｍ、ｎは１以上、特には１〜３００であることが好ましく、ｍ＋ｎが２〜５００、特には２〜１００、更には２〜５０であることが好ましい。
【００３６】
又、前記一般式（３）で示される第４級アンモニウム塩（ｂ２）の重量平均分子量としては１００〜２３，０００が好ましく、特には１００〜１０，０００、更には１００〜４，０００が好ましい。かかる分子量が１００未満では溶剤への溶解性が低下し取り扱いにくくなり、２３，０００を越えると硬化塗膜の硬度や耐擦傷性が著しく劣り好ましくない。
【００３７】
上記ポリイソシアネート系化合物（ｂ１）と反応する水酸基含有（メタ）アクリレート系化合物（ｂ３）としては、上記水酸基含有（メタ）アクリレート系化合物（ｂ３）と同様のものが挙げられる。
【００３８】
かかるウレタン（メタ）アクリレート系化合物（Ｂ）においては、ポリイソシアネート系化合物（ｂ１）中のイソシアネート基が、一般式（３）で示される第４級アンモニウム塩（ｂ２）の片方の水酸基及び水酸基含有（メタ）アクリレート系化合物（ｂ３）の水酸基と、それぞれウレタン結合を形成してなることにより得られるものが好ましい。
中でも特に、ウレタン（メタ）アクリレート系化合物（Ｂ）が下記一般式（４）で示される構造のウレタン（メタ）アクリレート系化合物（Ｂ１）であることが硬度や耐擦傷性の点で好ましく、一般式（４）において、ａは１〜５０の整数、特には１〜５、ｂは１〜５０の整数、特には１〜５が好ましい。
【００３９】
【化７】
2006213802.tif 000007
ここで、Ｒ10はポリイソシアネート系化合物（ｂ１）のウレタン結合残基、Ｒ11は一般式（３）で示される第４級アンモニウム塩（ｂ２）のウレタン結合残基、Ｒ12は水酸基含有（メタ）アクリレート系化合物（ｂ３）のウレタン結合残基、ａは１〜５０の整数、ｂは１〜５０の整数である。
【００４０】
例えば、ポリイソシアネート系化合物（ｂ１）が２個のイソシアネート基を有する場合では、１個のイソシアネート基が第４級アンモニウム塩（ｂ２）の片方の水酸基とウレタン結合を形成し、残りの１個のイソシアネート基が水酸基含有（メタ）アクリレート系化合物（ｂ３）の水酸基とウレタン結合を形成したウレタン（メタ）アクリレート系化合物（Ｂ１）となり、ポリイソシアネート系化合物（ｂ１）が３個のイソシアネート基を有する場合では、１個のイソシアネート基が第４級アンモニウム塩（ｂ２）〔又は水酸基含有（メタ）アクリレート系化合物（ｂ３）〕の水酸基とウレタン結合を形成し、残りの２個のイソシアネート基が水酸基含有（メタ）アクリレート系化合物（ｂ３）〔又は第４級アンモニウム塩（ｂ２）〕の水酸基とウレタン結合を形成したウレタン（メタ）アクリレート系化合物（Ｂ１）となる。
【００４１】
上記ウレタン結合を形成する反応を行うに当たっては、特に限定されず、
（イ）ポリイソシアネート系化合物（ｂ１）、第４級アンモニウム塩（ｂ２）、水酸基含有（メタ）アクリレート系化合物（ｂ３）を一括に仕込み反応させる方法、
（ロ）ポリイソシアネート系化合物（ｂ１）と水酸基含有（メタ）アクリレート系化合物（ｂ３）を反応させた後、第４級アンモニウム塩（ｂ２）を反応させる方法、
（ハ）ポリイソシアネート系化合物（ｂ１）と第４級アンモニウム塩（ｂ２）を反応させた後、水酸基含有（メタ）アクリレート系化合物（ｂ３）を反応させる方法、
が挙げられるが、反応制御の安定性と製造時間の短縮の観点から、（ロ）の方法が好ましい。
【００４２】
又、かかる反応においては、反応を促進する目的でジブチルチンジラウレートのような金属触媒や、１，８−ジアザビシクロ［５．４．０］ウンデセン−７のようなアミン系触媒、エチルヘキサン酸ビスマス、ナフテン酸ビスマス、ネオデカン酸ビスマスのようなビスマス化合物等を用いることも好ましく、更に反応温度は３０〜９０℃、特には４０〜７０℃の範囲が好ましい。
【００４３】
かくしてウレタン（メタ）アクリレート系化合物（Ｂ１）が得られるが、得られたウレタン（メタ）アクリレート系化合物（Ｂ１）の重量平均分子量としては１００〜１００，０００であることが好ましく、更には１００〜５０，０００であることが好ましい。かかる重量平均分子量が１００未満では造膜性が低下することとなり、１００，０００を越えると高粘度となり取り扱いにくく、又硬化塗膜の硬度や耐擦傷性が著しく劣り好ましくない。
尚、重量平均分子量は上記と同様にして測定される。
【００４４】
又、ウレタン（メタ）アクリレート系化合物（Ｂ）において、分子骨格中に特定の第４級アンモニウム塩基を導入した下記一般式（５）で示される構造のウレタン（メタ）アクリレート系化合物（Ｂ２）であることも帯電防止性、耐擦傷性の点で好ましい。
【００４５】
【化８】
2006213802.tif 000008
ここで、Ｒ13はポリイソシアネート系化合物（ｂ１）のウレタン結合残基、Ｒ14、Ｒ14′は上記一般式（３）で示される第４級アンモニウム塩（ｂ２）のウレタン結合残基（Ｒ14、Ｒ14′は同一でも異なっていてもよい。）、Ｒ15は水酸基含有（メタ）アクリレート系化合物（ｂ３）のウレタン結合残基、Ｒ16はＲ14又はＲ15のいずれか、ａは１〜５０の整数、ｂは０〜５０の整数、ｃは０〜５０の整数、ｄは０〜５０の整数、ｅは１〜３０の整数である。
【００４６】
更に、上記一般式（５）で示されるウレタン（メタ）アクリレート系化合物（Ｂ２）の中でも特に、下記一般式（５−１）〜（５−４）で示される構造のウレタン（メタ）アクリレート系化合物であることが硬度や耐擦傷性の点でより好ましい。
【００４７】
【化９】
2006213802.tif 000009
【００４８】
【化１０】
2006213802.tif 000010
【００４９】
【化１１】
2006213802.tif 000011
【００５０】
【化１２】
2006213802.tif 000012
【００５１】
一般式（５）で示されるウレタン（メタ）アクリレート系化合物（Ｂ２）を得るに当たっては、特に限定されず、
（イ）ポリイソシアネート系化合物（ｂ１）、第４級アンモニウム塩（ｂ２）、水酸基含有（メタ）アクリレート系化合物（ｂ３）を一括に仕込み反応させる方法、
（ロ）ポリイソシアネート系化合物（ｂ１）と水酸基含有（メタ）アクリレート系化合物（ｂ３）を反応させた後、第４級アンモニウム塩（ｂ２）を反応させる方法、
（ハ）ポリイソシアネート系化合物（ｂ１）と第４級アンモニウム塩（ｂ２）を反応させた後、水酸基含有（メタ）アクリレート系化合物（ｂ３）を反応させる方法、
が挙げられるが、反応制御の安定性と製造時間の短縮の観点から、（ロ）の方法が好ましい。
【００５２】
又、かかる反応においては、反応を促進する目的でジブチルスズジラウレートのような金属触媒や、１，８−ジアザビシクロ［５．４．０］ウンデセン−７のようなアミン系触媒、エチルへキサン酸ビスマス、ナフテン酸ビスマス、ネオデカン酸ビスマスのようなビスマス化合物等を用いることも好ましく、更に反応温度は３０〜９０℃、特には４０〜７０℃の範囲が好ましい。
【００５３】
かくしてウレタン（メタ）アクリレート系化合物（Ｂ２）が得られるが、得られたウレタン（メタ）アクリレート系化合物（Ｂ２）の重量平均分子量としては５００〜１００，０００であることが好ましく、更には５００〜５０，０００であることが好ましい。かかる重量平均分子量が５００未満では造膜性が低下することとなり、１００，０００を越えると高粘度となり取り扱いにくく、又硬化塗膜の硬度や耐擦傷性が著しく劣り好ましくない。
尚、重量平均分子量は上記と同様にして測定される。
【００５４】
次に、第４級アンモニウム塩基を有する重合体［II］について説明する。
第４級アンモニウム塩基を有する重合体［II］としては、第４級アンモニウム塩基を有していれば特に限定されないが、中でも第４級アンモニウム塩基含有不飽和単量体を共重合成分とする共重合体、アミノ基含有不飽和単量体を共重合成分とする共重合体の４級化物等が挙げられる。
【００５５】
第４級アンモニウム塩基含有不飽和単量体を共重合成分とする共重合体としては、例えばアミノアルコールの（メタ）アクリル酸エステルの４級化反応によって得られる第４級アンモニウム塩基含有不飽和単量体とその他の共重合性不飽和単量体からなる共重合体等が挙げられる。かかるアミノアルコールの（メタ）アクリル酸エステルの具体例としては、Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ，Ｎ−ジメチルアミノブチル（メタ）アクリレート、Ｎ，Ｎ−ジエチルアミノブチル（メタ）アクリレート、Ｎ，Ｎ−ジヒドロキシエチルアミノエチル（メタ）アクリレート等が挙げられ、特にＮ，Ｎ−ジメチルアミノエチル（メタ）アクリレートが好適に使用される。
【００５６】
その他の共重合性不飽和単量体としては、特に限定されないが、例えばメチル（メタ）アクリレート、エチル（メタ）アクリレート、イソプロピル（メタ）アクリレート、ｎ−ブチル（メタ）アクリレート、イソブチル（メタ）アクリレート、２−エチルヘキシル（メタ）アクリレート、ｎ−ヘキシル（メタ）アクリレート、ラウリル（メタ）アクリレート、トリデシル（メタ）アクリレート、ステアリル（メタ）アクリレート、シクロヘキシル（メタ）アクリレート、オクチル（メタ）アクリレート、イソボルニル（メタ）アクリレート、ジシクロペンタニル（メタ）アクリレート、アクリルクロライド、スチレン、α−メチルスチレン、酢酸ビニル、プロピオン酸ビニル、塩化ビニル、エチレン、アルキルビニルエーテル、（メタ）アクリロニトリル、イタコン酸ジアルキルエステル、フマル酸ジアルキルエステル、マレイン酸ジアルキルエステル等の他、官能基を有する単量体を用いてもよく、かかる官能基を有する単量体としては、特に限定されないが、例えばエチレン性不飽和基を１分子中に２個以上含むカルボキシル基含有単量体、水酸基含有単量体、エーテル結合を有する単量体、エポキシ基含有単量体、アミド基やメチロール基、カルボニル基を含有する単量体、アミノ基含有単量体等が挙げられる。
【００５７】
カルボキシル基含有単量体としては、例えばアクリル酸、アクリル酸ダイマー、メタクリル酸、クロトン酸、イタコン酸またはそのモノエステル、フマル酸またはそのモノエステル、（無水）マレイン酸またはそのモノエステル、シトラコン酸、リシノール酸、またはそれらの塩（アミン塩、ナトリウム塩、カリウム塩）等が挙げられ、１種または２種以上が用いられる。
【００５８】
水酸基含有単量体としては、例えば２−ヒドロキシエチル（メタ）アクリレート、２−ヒドロキシプロピル（メタ）アクリレート、エチルカルビトールアクリレート、トリプロピレングリコール（メタ）アクリレート、１，４−ブチレングリコールモノ（メタ）アクリレート、２−ヒドロキシ−３−クロロプロピル（メタ）アクリレート、グリセロールモノ（メタ）アクリレート、２−ヒドロキシエチルアクリロイルフォスフェート、４−ブチルヒドロキシアクリレート、カプロラクトン変性２−ヒドロキシエチルアクリレート、ポリエチレングリコールモノ（メタ）アクリレート、ポリプロピレングリコールモノ（メタ）アクリレート、２−ヒドロキシ−３−フェノキシプロピルアクリレート、２−アクリロイルオキシエチルコハク酸、アリルアルコール等が挙げられ、１種または２種以上が用いられる。
【００５９】
エーテル結合を有する単量体としては、例えば２−メトキシエチル（メタ）アクリレート、２−エトキシエチル（メタ）アクリレート、２−ブトキシエチル（メタ）アクリレート、メトキシジエチレングリコール（メタ）アクリレート、メトキシポリエチレングリコール（メタ）アクリレート等が挙げられ、１種または２種以上が用いられる。
【００６０】
エポキシ基含有単量体としては、例えばグリシジル（メタ）アクリレート、アリルグリシジルエーテル、Ｎ−（４（２，３−エポキシプロポキシ）−３，５−ジメチルベンジル）アクリルアミド、ビスフェノールＡジグリシジルエーテルモノ（メタ）アクリレート等が挙げられ、１種または２種以上が用いられる。
【００６１】
アミド基やメチロール基、カルボニル基を含有する単量体としては、例えばアクリルアミド、メタクリルアミド、Ｎ−メチロール（メタ）アクリルアミド、ブトキシＮ−メチロールアクリルアミド、ダイアセトンアクリルアミド、２−（アセトアセトキシ）エチル（メタ）アクリレート、アリルアセトアセテート等が挙げられ、１種または２種以上が用いられる。
【００６２】
アミノ基含有単量体としては、例えばＮ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ，Ｎ−ジメチルアミノブチル（メタ）アクリレート、Ｎ，Ｎ−ジエチルアミノブチル（メタ）アクリレート、Ｎ，Ｎ−ジヒドロキシエチルアミノエチル（メタ）アクリレート、ジメチルアミノプロピル（メタ）アクリルアミド、ジエチルアミノプロピル（メタ）アクリルアミド等の第三級アミノ基を有するビニルモノマー等が挙げられ、１種または２種以上が用いられる。
【００６３】
本発明において、第４級アンモニウム塩基含有不飽和単量体を共重合成分とする共重合体中における第４級アンモニウム塩基含有不飽和単量体の割合は、５〜９５重量％、特には２０〜７０重量％であることが好ましく、５重量％未満では帯電防止性が不足し、９５重量％を越えるとシロモヤが発生しディスプレイの視認性が低下する傾向となり好ましくない。
【００６４】
又、本発明のアミノ基含有不飽和単量体を共重合成分とする共重合体の４級化物としては、例えば、アミノ基含有不飽和単量体とその他の共重合性不飽和単量体からなる共重合体を４級化反応してなるもの等が挙げられる。かかるアミノ基含有不飽和単量体としては、上記のアミノアルコールの（メタ）アクリル酸エステル等が挙げられ、その他の共重合性不飽和単量体としては、上記の共重合性不飽和単量体（アミノ基含有不飽和単量体は除く。）が挙げられる。
【００６５】
かかるアミノ基含有不飽和単量体を共重合成分とする共重合体の４級化物中におけるアミノ基含有不飽和単量体の割合は、５〜９５重量％、特には２０〜７０重量％であることが好ましく、５重量％未満では帯電防止性が不足し、９５重量％を越えるとシロモヤが発生しディスプレイの視認性が低下する傾向となり好ましくない。
更に、本発明では、上記の第４級アンモニウム塩基を有する重合体［II］の中でも、アミノアルコールの（メタ）アクリル酸エステルとその第４級アンモニウム塩とその他の共重合性不飽和単量体からなる共重合体であることが好ましい。
【００６６】
上記の第４級アンモニウム塩基含有不飽和単量体を共重合成分とする共重合体、或いはアミノ基含有不飽和単量体を共重合成分とする共重合体等の共重合体の調製としては、水、酢酸エチル、メチルエチルケトン、イソプロピルアルコール等の単独又は混合液の存在下に、アゾビスイソブチロニトリル等のラジカル重合開始剤を用いる公知の重合方法に従って行うことができる。
【００６７】
又、得られた第４級アンモニウム塩基を有する重合体［II］の数平均分子量は２００〜２００，０００、更には１，０００〜１００，０００であることが好ましく、数平均分子量が２００未満では経時で帯電防止性が低下することとなり、１００，０００を越えると樹脂との相溶性に劣ることとなり好ましくない。
【００６８】
かくして本発明では、ウレタン（メタ）アクリレート系化合物［Ｉ］、好ましくは上記第４級アンモニウム塩基を有するウレタン（メタ）アクリレート系化合物［ｉ］と第４級アンモニウム塩基を有する重合体［II］と平均粒子径０．００１〜３０μｍの微粒子［III］を含有してなる活性エネルギー線硬化型樹脂組成物が得られるわけであるが、かかる第４級アンモニウム塩基を有する重合体［II］の含有量は、ウレタン（メタ）アクリレート系化合物［Ｉ］１００重量部に対して０．１〜３００重量部であることが好ましく、更には０．５〜１００重量部、特には１〜５０重量部であることが好ましい。かかる重合体［II］の含有量が０．１重量部未満では帯電防止性が不足することとなり、３００重量部を越えるとシロモヤが発生しディスプレイの視認性が低下することとなり好ましくない。
【００６９】
本発明における微粒子［III］としては、有機系や無機系など特に限定されないが、カーボンブラック、ケイ酸塩、炭酸カルシウムなどの炭酸塩、クレー、アルミナ、アルミナホワイト、マイカ、タルク、酸化ジルコニウム等のジルコニア、硫酸アルミニウム、硫酸バリウム、酸化チタン、酸化スズ、酸化アルミニウム、酸化アンチモン、酸化インジウム等の金属酸化物、活性フッ化カルシウム、ゼオライト、ガラスファイバー、ポリエチレン粒子、ポリメチルメタクリレート粒子のようなアクリル粒子、ポリカーボネート粒子、ポリスチレン粒子、ウレタン粒子、エポキシ粒子、シリコン粒子、ガラス粒子、ワックス（酸系、エステル系、鹸化エステル系、ポリエチレン系、ポリプロピレン系、酸化ポリエチレン系、酸化ポリプロピレン系、フッ素化ポリエチレン系、フッ素化ポリプロピレン系、アミド系等）、フッ化リチウム、フッ化マグネシウム、フッ化カルシウム等のフッ素含有の無機材料、分散媒を含有しない微粉末シリカ、分散媒にシリカを分散させたコロイダルシリカやシリカゾル、また、カップリング剤等でそれらを表面修飾したもの等が挙げられる。
かかる分散媒としては、特に限定されず、例えば、水、酢酸エチル、酢酸ブチル、トルエン、キシレン、メタノール、エタノール、プロパノール、ブタノール、アセトン、メチルイソブチルケトン、メチルエチルケトン、シクロヘキサノン、エチルセロソルブ等のセロソルブ類、プロピレングリコールモノメチルエーテル等のプロピレングリコールエーテル類、エチレングリコールなどの多価アルコール類及びその誘導体、ジアセトンアルコール、２−ヒドロキシエチルアクリレート、２−ヒドロキシブチルアクリレート、２−ヒドロキシプロピルアクリレート、４−ヒドロキシブチルアクリレート等のアクリレート類等が挙げられる。
また、これらの微粒子で、特に防眩性をさらに向上させる点から、ポリエチレン粒子、ポリメチルメタクリレート粒子のようなアクリル粒子、ポリカーボネート粒子、ポリスチレン粒子、ウレタン粒子、エポキシ粒子、ワックス（酸系、エステル系、鹸化エステル系、ポリエチレン系、ポリプロピレン系、酸化ポリエチレン系、酸化ポリプロピレン系、フッ素化ポリエチレン系、フッ素化ポリプロピレン系、アミド系等）、分散媒を含有しない微粉末シリカ、分散媒にシリカを分散させたコロイダルシリカやシリカゾル、カップリング剤等でそれらを表面修飾したもの等が選択される。
これら上記のものは、いずれも単独で用いてもよいし、２種以上を併用してもよい。
【００７０】
又、本発明の活性エネルギー線硬化型樹脂組成物を得るに当たっては、更に、光重合開始剤［IＶ］を含有してなることが好ましい。
光重合開始剤［IＶ］としては、光の作用によりラジカルを発生するものであれば特に
限定されず、例えば、４−フェノキシジクロロアセトフェノン、４−ｔ−ブチル−ジクロロアセトフェノン、ジエトキシアセトフェノン、２−ヒドロキシ−２−メチル−１−フェニルプロパン−１−オン、１−（４−イソプロピレンフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル（２−ヒドロキシ−２−プロピル）ケトン、１−ヒドロキシシクロヘキシルフェニルケトン、２−メチル−１−〔４−（メチルチオ）フェニル〕−２−モルホリノプロパン−１、ベンゾイン、ベンゾインメチルエーテル、ベンゾインエチルエーテル、ベンゾインイソプロピルエーテル、ベンゾインイソブチルエーテル、ベンジルジメチルケタール、ベンゾフェノン、ベンゾイル安息香酸、ベンゾイル安息香酸メチル、４−フェニルベンゾフェノン、ヒドロキシベンゾフェノン、４−ベンゾイル−４′−メチルジフェニルサルファイド、３，３′−ジメチル−４−メトキシベンゾフェノン、チオキサンソン、２−クロルチオキサンソン、２−メチルチオキサンソン、２，４−ジメチルチオキサンソン、イソプロピルチオキサンソン、カンファーキノン、ジベンゾスベロン、２−エチルアンスラキノン、４′，４″−ジエチルイソフタロフェノン、３，３′，４，４′−テトラ（ｔ−ブチルパーオキシカルボニル）ベンゾフェノン、α−アシロキシムエステル、アシルホスフィンオキサイド、メチルフェニルグリオキシレート、ベンジル、９，１０−フェナンスレンキノン、４−（２−ヒドロキシエトキシ）フェニル−（２−ヒドロキシ−２−プロピル）ケトン等が挙げられ、中でもベンジルジメチルケタール、１−ヒドロキシシクロヘキシルフェニルケトン、ベンゾイルイソプロピルエーテル、４−（２−ヒドロキシエトキシ）−フェニル（２−ヒドロキシ−２−プロピル）ケトン、２−ヒドロキシ−２−メチル−１−フェニルプロパン−１−オンが好適に用いられる。
【００７１】
更に、光重合開始剤の助剤としてトリエタノールアミン、トリイソプロパノールアミン、４，４′−ジメチルアミノベンゾフェノン（ミヒラーケトン）、４，４′−ジエチルアミノベンゾフェノン、２−ジメチルアミノエチル安息香酸、４−ジメチルアミノ安息香酸エチル、４−ジメチルアミノ安息香酸（ｎ−ブトキシ）エチル、４−ジメチルアミノ安息香酸イソアミル、４−ジメチルアミノ安息香酸２−エチルヘキシル、２，４−ジエチルチオキサンソン、２，４−ジイソプロピルチオキサンソン等を併用することも可能である。
【００７２】
本発明では更に、ウレタン（メタ）アクリレート系化合物［Ｉ］（好ましくは第４級アンモニウム塩基を有するウレタン（メタ）アクリレート系化合物［ｉ］と第４級アンモニウム塩基を有する重合体［II］と微粒子［III］及び光重合開始剤［IＶ］
の他に、エチレン性不飽和モノマー［Ｖ］を含有させることも塗膜硬度や耐擦傷性の更なる向上の点で好ましい。
又、従来では、光学用途での使用に当たって要求される耐湿性については、エチレン性不飽和モノマーを配合することで改善されるものの、逆に帯電防止性を低下させてしまう傾向にあるため、エチレン性不飽和モノマーの配合にはかなりの制約があったものであるが、本発明では、エチレン性不飽和モノマーを配合しても、帯電防止性を低下させることなく、耐湿性に優れた効果も有する樹脂組成物となるものである。
【００７３】
エチレン性不飽和モノマー［Ｖ］としては、１分子中に１個以上のエチレン性不飽和基を有するものであればよく、単官能モノマー、２官能モノマー、３官能以上のモノマーが挙げられる。
【００７４】
単官能モノマーとしては、例えば、スチレン、ビニルトルエン、クロロスチレン、α−メチルスチレン、メチル（メタ）アクリレート、エチル（メタ）アクリレート、アクリロニトリル、酢酸ビニル、２−ヒドロキシエチル（メタ）アクリレート、２−ヒドロキシプロピル（メタ）アクリレート、２−ヒドロキシブチル（メタ）アクリレート、フェノキシエチル（メタ）アクリレート、２−フェノキシ−２−ヒドロキシプロピル（メタ）アクリレート、２−ヒドロキシ−３−フェノキシプロピル（メタ）アクリレート、３−クロロ−２−ヒドロキシプロピル（メタ）アクリレート、グリセリンモノ（メタ）アクリレート、グリシジル（メタ）アクリレート、ラウリル（メタ）アクリレート、シクロヘキシル（メタ）アクリレート、イソボルニル（メタ）アクリレート、トリシクロデカニル（メタ）アクリレート、ジシクロペンテニル（メタ）アクリレート、ｎ−ブチル（メタ）アクリレート、ヘキシル（メタ）アクリレート、ヘプチル（メタ）アクリレート、オクチル（メタ）アクリレート、ノニル（メタ）アクリレート、デシル（メタ）アクリレート、イソデシル（メタ）アクリレート、ドデシル（メタ）アクリレート、ｎ−ステアリル（メタ）アクリレート、ベンジル（メタ）アクリレート、フェノールエチレンオキサイド変性（ｎ＝２）（メタ）アクリレート、ノニルフェノールプロピレンオキサイド変性（ｎ＝２．５）（メタ）アクリレート、２−（メタ）アクリロイルオキシ−２−ヒドロキシプロピルフタレート等のフタル酸誘導体のハーフ（メタ）アクリレート、フルフリル（メタ）アクリレート、カルビトール（メタ）アクリレート、ベンジル（メタ）アクリレート、ブトキシエチル（メタ）アクリレート、アリル（メタ）アクリレート、アクリロイルモルフォリン、２−ヒドロキシエチルアクリルアミド、Ｎ−メチロール（メタ）アクリルアミド、Ｎ−ビニルピロリドン、２−ビニルピリジン、２−（メタ）アクリロイルオキシエチルアシッドホスフェートモノエステル等が挙げられる。
【００７５】
２官能モノマーとしては、例えば、エチレングリコールジ（メタ）アクリレート、ジエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、ポリプロピレングリコールジ（メタ）アクリレート、ブチレングリコールジ（メタ）アクリレート、ネオペンチルグリコールジ（メタ）アクリレート、エチレンオキサイド変性ビスフェノールＡ型ジ（メタ）アクリレート、プロピレンオキサイド変性ビスフェノールＡ型ジ（メタ）アクリレート、１，６−ヘキサンジオールジ（メタ）アクリレート、エチレンオキサイド変性１，６−ヘキサンジオールジ（メタ）アクリレート、グリセリンジ（メタ）アクリレート、ペンタエリスリトールジ（メタ）アクリレート、エチレングリコールジグリシジルエーテルジ（メタ）アクリレート、ジエチレングリコールジグリシジルエーテルジ（メタ）アクリレート、フタル酸ジグリシジルエステルジ（メタ）アクリレート、ヒドロキシピバリン酸変性ネオペンチルグリコールジ（メタ）アクリレート、イソシアヌル酸エチレンオキサイド変性ジアクリレート、２−（メタ）アクリロイルオキシエチルアシッドホスフェートジエステル等が挙げられる。
【００７６】
３官能以上のモノマーとしては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリ（メタ）アクリロイルオキシエトキシトリメチロールプロパン、グリセリンポリグリシジルエーテルポリ（メタ）アクリレート、イソシアヌル酸エチレンオキサイド変性トリアクリレート、エチレンオキサイド変性ジペンタエリスリトールペンタ（メタ）アクリレート、エチレンオキサイド変性ジペンタエリスリトールヘキサ（メタ）アクリレート、エチレンオキサイド変性ペンタエリスリトールトリ（メタ）アクリレート、エチレンオキサイド変性ペンタエリスリトールテトラ（メタ）アクリレート等が挙げられる。
【００７７】
その他アクリル酸のミカエル付加物あるいは２−アクリロイルオキシエチルジカルボン酸モノエステルも挙げられ、アクリル酸のミカエル付加物としては、アクリル酸ダイマー、メタクリル酸ダイマー、アクリル酸トリマー、メタクリル酸トリマー、アクリル酸テトラマー、メタクリル酸テトラマー等が挙げられる。又、２−アクリロイルオキシエチルジカルボン酸モノエステルとしては、特定の置換基をもつカルボン酸であり、例えば２−アクリロイルオキシエチルコハク酸モノエステル、２−メタクリロイルオキシエチルコハク酸モノエステル、２−アクリロイルオキシエチルフタル酸モノエステル、２−メタクリロイルオキシエチルフタル酸モノエステル、２−アクリロイルオキシエチルヘキサヒドロフタル酸モノエステル、２−メタクリロイルオキシエチルヘキサヒドロフタル酸モノエステル等が挙げられる。更に、その他オリゴエステルアクリレートも挙げられる。
これら上記のエチレン性不飽和モノマー［ＶＩ］は単独で用いてもよいし、２種以上を併用してもよい。
【００７８】
本発明では更に、ウレタン（メタ）アクリレート系化合物［Ｉ］（好ましくは第４級アンモニウム塩基を有するウレタン（メタ）アクリレート系化合物［ｉ］）と第４級アンモニウム塩基を有する重合体［II］と微粒子［III］及び光重合開始剤［ＩＶ］、エチレン性不飽和モノマー［Ｖ］の他に、更なる帯電防止効果を向上させるために帯電防止剤［ＶＩ］を配合することも可能である。
【００７９】
帯電防止剤［ＶＩ］としては、例えば、第４級アンモニウム塩のカチオン型帯電防止剤、脂肪族スルホン酸塩、高級アルコール硫酸エステル塩、高級アルコールアルキレンオキサイド付加物硫酸エステル塩、高級アルコールリン酸エステル塩、高級アルコールアルコールアルキレンオキサイド付加物リン酸エステル塩等のアニオン型帯電防止剤、高級アルコールアルキレンオキサイド付加物、ポリアルキレングリコール脂肪酸エステル等が挙げられる。
【００８０】
本発明におけて、上記微粒子［III］の含有量は、ウレタン（メタ）アクリレート系化合物［Ｉ］と第４級アンモニウム塩基を有する重合体［II］の合計１００重量部（更にエチレン性不飽和モノマー［Ｖ］を配合する場合は［Ｉ］、［II］、［Ｖ］の合計１００重量部）に対して０．１〜３００重量部であることが好ましく、更には０．５〜２００重量部、特には１〜１００重量部であることが好ましい。かかる微粒子［III］の含有量が０．１重量部未満では、微粒子の添加による防眩性などの効果が不足することとなり、３００重量部を越えると塗膜の硬度が劣ることとなり好ましくない。
また、上記微粒子［III］の平均粒子径は、硬化塗膜の透明性の観点から０．００１〜３０μｍであることが好ましく、中でも防眩性を向上させる点からは、０．１〜２５μｍであることが好ましい。
【００８１】
本発明において、上記光重合開始剤［ＩＶ］の配合量は、ウレタン（メタ）アクリレート系化合物［Ｉ］１００重量部（更にエチレン性不飽和モノマー［Ｖ］を配合する場合は［Ｉ］、［Ｖ］の合計１００重量部）に対して１〜１０重量部であることが好ましく、より好ましくは１〜８重量部、特に好ましくは１〜５重量部である。かかる配合量が１重量部未満では紫外線硬化の場合の硬化速度が極めて遅くなり、１０重量部を越えても硬化性は向上せず無駄である。
【００８２】
又、エチレン性不飽和モノマー［Ｖ］の配合量としては、ウレタン（メタ）アクリレート系化合物［Ｉ］１００重量部に対して１〜１０００重量部であることが好ましく、より好ましくは１〜５００重量部、特に好ましくは５〜３００重量部である。かかる配合量が１重量部未満では塗膜硬度の添加の向上効果が得がたく、１０００重量部を越えると硬化塗膜の表面抵抗率が大きくなり好ましくない。
【００８３】
又、帯電防止剤［ＶＩ］の配合量としては、ウレタン（メタ）アクリレート系化合物［Ｉ］と第４級アンモニウム塩基を有する重合体［II］の合計量（更にエチレン性不飽和モノマー［Ｖ］を配合する場合は［Ｉ］、［II］、［Ｖ］の合計１００重量部）１００重量部に対して１〜１００重量部であることが好ましく、より好ましくは１〜５０重量部、特に好ましくは２〜２０重量部である。かかる配合量が１重量部未満では帯電防止の添加の向上効果が得がたく、１００重量部を越えると塗膜が脆くなったり、帯電防止性能が経時的に低下してしまうなどの点で好ましくない。
【００８４】
又、上記ウレタン（メタ）アクリレート系化合物［Ｉ］、第４級アンモニウム塩基を有する重合体［II］、微粒子［III］、光重合開始剤［ＩＶ］、エチレン性不飽和モノマー［Ｖ］、更には帯電防止剤［ＶＩ］の他に、上記以外の、フィラー、電解質塩、染顔料、油、可塑剤、ワックス類、乾燥剤、分散剤、湿潤剤、乳化剤、ゲル化剤、安定剤、消泡剤、レベリング剤、チクソトロピー性付与剤、酸化防止剤、難燃剤、充填剤、補強剤、艶消し剤、架橋剤等を配合することも可能である。
【００８５】
かくして本発明の上記ウレタン（メタ）アクリレート系化合物［Ｉ］及び第４級アンモニウム塩基を有する重合体［II］と微粒子［III］を含有してなる活性エネルギー線硬化型樹脂組成物が得られる。この組成物は必要に応じて、有機溶剤を配合し、粘度を調整して使用することも可能である。かかる有機溶剤としては、例えば、酢酸エチル、酢酸ブチル、トルエン、キシレン、メタノール、エタノール、プロパノール、ブタノール、アセトン、メチルイソブチルケトン、メチルエチルケトン、シクロヘキサノン、エチルセロソルブ等のセロソルブ類、プロピレングリコールモノメチルエーテル等のプロピレングリコールエーテル類、ジアセトンアルコール等が挙げられる。
これら上記の有機溶剤は、単独で用いてもよいし、２種以上を併用してもよい。
【００８６】
本発明の活性エネルギー線硬化型樹脂組成物は、これを対象物に適用した後、活性エネルギー線を照射することにより硬化される。
かかる対象物としては、特に限定されず、例えば、ポリエチレン、ポリプロピレン、ポリシクロペンタジエンのようなポリオレフィン系樹脂、ポリカーボネート、ポリエステル、ＡＢＳ樹脂、アクリル系樹脂等やその成形品（フィルム、シート、カップ、等）、金属、ガラス等が挙げられる。
また、ポリエチレンテレフタレートフィルム、トリアセチルセルロースフィルム、アクリル樹脂フィルム、日本ゼオン社製「ゼオノア」やＪＳＲ社製「アートン」等の脂環式構造含有樹脂フィルム等の光学フィルムに適用することが、本発明においては有用である。
【００８７】
かかる活性エネルギー線としては、遠紫外線、紫外線、近紫外線、赤外線等の光線、Ｘ線、γ線等の電磁波の他、電子線、プロトン線、中性子線等が利用できるが、硬化速度、照射装置の入手のし易さ、価格等から紫外線照射による硬化が有利である。尚、電子線照射を行う場合は、光重合開始剤［ＩＶ］を用いなくても硬化し得る。
【００８８】
紫外線照射により硬化させる方法としては、１５０〜４５０ｎｍ波長域の光を発する高圧水銀ランプ、超高圧水銀灯、カーボンアーク灯、メタルハライドランプ、キセノンランプ、ケミカルランプ、無電極放電ランプ等を用いて、１００〜３０００ｍＪ／ｃｍ2程度照射すればよい。
紫外線照射後は、必要に応じて加熱を行って硬化の完全を図ることもできる。
【００８９】
かくして本発明の活性エネルギー線硬化型樹脂組成物は、ウレタン（メタ）アクリレート系化合物［Ｉ］と第４級アンモニウム塩基を有する重合体［II］と微粒子［III］を含有してなるため、帯電防止性や光学特性、塗膜硬度や耐擦傷性などの塗膜物性に優れた効果を示すものであり、塗料、粘着剤、接着剤、粘接着剤、インク、保護コーティング剤、アンカーコーティング剤、磁性粉コーティングバインダー、サンドブラスト用被膜、版材など、各種の被膜形成材料として有用である。中でも、光学フィルムのコーティング剤として用いるのが非常に有用である。
【実施例】
【００９０】
以下、実施例を挙げて本発明を更に具体的に説明する。
尚、実施例中「％」、「部」とあるのは、特にことわりのない限り重量基準を表す。
【００９１】
ウレタン（メタ）アクリレート系化合物［Ｉ］の合成例
〔ウレタン（メタ）アクリレート系化合物（Ａ−１）〕
温度計、撹拌機、水冷コンデンサー、窒素ガス吹き込み口を備えた４つ口フラスコに、ヘキサメチレンジイソシアネートの３量体（ａ１）（イソシアネート基含有量２１．３％）１２８．１ｇ（０．２２モル）と２，６−ジ−ｔｅｒｔ−ブチルクレゾール０．５６ｇ、ジブチルスズジラウリレート０．１２ｇ、ジペンタエリスリトールペンタアクリレート（０．４４モル）（ジペンタエリスリトールペンタアクリレートとジペンタエリスリトールヘキサアクリレートアクリレートの混合物（水酸基価４８ｍｇＫＯＨ／ｇ）５０７．５ｇとして仕込む）（ａ３）、メチルエチルケトン３００．０ｇを仕込み、６０℃で２時間反応させ、残存イソシアネート基が１．０％となった時点で４５℃に冷却し、更にジメチルアルキルヒドロキシエチルアンモニウムスルホン酸塩（ａ２）〔下記構造式（７）で表される化合物（竹本油脂社製）（分子量２９７．０）〕６４．４ｇ（０．２２モル）を４５℃にて反応系に加え、６０℃で３時間反応させて、残存イソシアネート基が０．１％となった時点で反応を終了し、ウレタン（メタ）アクリレート系化合物（Ａ−１）を得た（樹脂分濃度７０％）。
【００９２】
【化１４】
2006213802.tif 000013
ここで、Ｒは炭素数８のアルキル基。
得られたウレタン（メタ）アクリレート系化合物（Ａ−１）の重量平均分子量は１７３０であった。
【００９３】
〔ウレタン（メタ）アクリレート系化合物（Ｂ２−１）〕
温度計、撹拌機、水冷コンデンサー、窒素ガス吹き込み口を備えた４つ口フラスコに、ヘキサメチレンジイソシアネートの３量体（ｂ１）（イソシアネート基含有量２１．３％）２０４．９ｇ（０．３５モル）と２，６−ジ−ｔｅｒｔ−ブチルクレゾール１．４ｇ、ジブチルスズジラウリレート０．０２ｇ、ペンタエリスリトールトリアクリレート（ｂ３）（重量平均分子量４６５．６４、水酸基価１２０．５ｍｇＫＯＨ／ｇ）（大阪有機化学工業社製、「ビスコート＃３００」）３３７．４ｇ（０．６９モル）、メチルエチルケトン３００．０ｇを仕込み、６０℃で３時間反応させ、残存イソシアネート基が１．９％となった時点で４５℃に冷却し、更にポリオキシエチレンアルキルメチルアンモニウム塩（ｂ２）（ライオン社製、「エソカードＣ／２５」）（重量平均分子量９１０．５０、エチレンオキサイド付加モル数１５）１５７．６８ｇ（０．１７モル）を４５℃にて反応系に加え、５０℃で３時間反応させて、残存イソシアネート基が０．１％となった時点で反応を終了し、ウレタン（メタ）アクリレート系化合物（Ｂ２−１）を得た（樹脂分濃度７０％）。
得られたウレタン（メタ）アクリレート系化合物（Ｂ２−１）の重量平均分子量は１８００であった。
【００９４】
〔ウレタン（メタ）アクリレート系化合物［Ｉ−ａ］〕
温度計、撹拌機、水冷コンデンサー、窒素ガス吹き込み口を備えた４つ口フラスコに、イソホロンジイソシアネート１９９．０ｇ（０．９０モル）と２，６−ジ−ｔｅｒｔ−ブチルクレゾール２．０ｇ、ジブチルスズジラウレート０．０２ｇを仕込み、６０℃以下でペンタエリスリトールトリアクリレート（水酸基価１２５．４ｍｇＫＯＨ／ｇ）（大阪有機化学工業社製、「ビスコート＃３００」）８０１．０ｇ（１．７９モル）を約１時間で滴下し、６０℃で８時間反応させ、残存イソシアネート基が０．３％となった時点で反応を終了し、ウレタン（メタ）アクリレート系化合物［Ｉ−ａ］を得た（樹脂分濃度１００％）。
得られたウレタン（メタ）アクリレート系化合物［Ｉ−ａ］の重量平均分子量は１４００であった。
【００９５】
第４級アンモニウム塩基を有する重合体［II］の合成
〔第４級アンモニウム塩基を有する重合体［II−１］〕
温度計、撹拌機、水冷コンデンサー、窒素ガス吹き込み口を備えた４つ口フラスコに、Ｎ，Ｎ−ジメチルアミノエチルメタクリレート（共栄社化学社製、「ライトエステルＤＭ」）４８．１ｇ（０．３４モル）とＮ，Ｎ−ジメチルアミノエチルメタクリレート４級化物（共栄社化学社製、「ライトエステルＤＱ−１００」）１５８．６ｇ（０．４８モル）、２−エチルヘキシルメタクリレート７２．１ｇ（０．３９モル）、アゾビスイソブチロニトリル２．３８ｇ、イソプロピルアルコール４８０．８ｇ、メチルエチルケトン２４０．４ｇを仕込み、撹拌開始後に窒素置換し、８０℃に昇温し、８時間反応して重合体［II−１］を得た（樹脂分濃度２８％）。
【００９６】
微粒子［III］
〔微粒子［III−１］〕
ポリエチレン微粒子の分散物（粒子系は約３μｍ）「Ｔ−１０Ｐ−３」（岐阜セラック社製）を用いた。
【００９７】
エチレン性不飽和モノマー［Ｖ］の例
〔エチレン性不飽和モノマー［Ｖ−１］〕
ペンタエリスリトールテトラアクリレート（共栄社化学社製、「ライトアクリレートＰＥ−４Ａ」）を用いた。
〔エチレン性不飽和モノマー［Ｖ−２］〕
ジペンタエリスリトールヘキサアクリレート（日本化薬社製、「カヤラッドＤＰＨＡ」）を用いた。
【００９８】
実施例１〜４及び比較例１〜２
〔活性エネルギー線硬化型樹脂組成物〕
上記のウレタン（メタ）アクリレート系化合物［Ｉ］〔（Ａ−１）、（Ｂ−２）〕又は［Ｉ−ａ］、第４級アンモニウム塩基を有する重合体［II］〔［II−１］〕、微粒子［III］、〔［III−１］〕、エチレン性不飽和モノマー［Ｖ］〔［Ｖ−１］、［Ｖ−２］〕、及び光重合開始剤［ＩＶ］〔１−ヒドロキシシクロヘキシルフェニルケトン（チバ・スペシャリティ・ケミカルズ社製、「イルガキュア１８４」）〕を固形分換算で、表１に示す割合で配合し、プロピレングリコールモノメチルエーテルで光重合開始剤を除いた樹脂分が２０％になるように希釈し、活性エネルギー線硬化型樹脂組成物を得た。
【００９９】
得られた活性エネルギー線硬化型樹脂組成物を、易接着ポリエチレンテレフタレートフィルム上にバーコーターＮｏ．８を用いて、乾燥後の膜厚が５μｍとなるように塗工し、９０℃で３分間乾燥した後、高圧水銀灯ランプ８０Ｗ、１灯を用いて、１８ｃｍの高さから５．１ｍ／ｍｉｎのコンベア速度で２パスの紫外線照射（積算照射量４５０ｍＪ／ｃｍ2）を行い、硬化塗膜を形成し、以下の評価を行った。
【０１００】
（密着性）
上記ＪＩＳ  Ｋ  ５６００−５−６に準じて、硬化塗膜に１ｍｍの碁盤目を１００ヶ所作り、セロテープにより密着試験を行い、碁盤目の剥離状態を観察し、残存したマス目の数で評価した。
【０１０１】
（塗膜硬度）
硬化塗膜について、ＪＩＳ  Ｋ  ５６００−５−４に準じて鉛筆硬度を測定した。
【０１０２】
（耐擦傷性）
硬化塗膜について、３００ｇの荷重をかけたスチールウール＃００００を、硬化塗膜表面で２０往復させた後の表面の傷付き度合いを目視により観察した。評価基準は以下の通りである。
○・・・傷が付かないもの、又は、傷が目立たないもの
△・・・多少傷つきが目立つもの
×・・・塗膜の一部が傷つきにより剥離したもの
【０１０３】
（表面抵抗率）
硬化塗膜について、三菱化学社製の抵抗率計「ハイレスターＵＰ」を用いて、ＵＲＳプローブにて、２３℃×５０％ＲＨ環境下での表面抵抗率（Ω／□）を測定した。
【０１０４】
（光沢度）
硬化塗膜について、日本電飾社製の光沢計「ＶＧ２０００」を用いて、入射角６０度、反射角６０度にて測定した。
【０１０５】
（写り込み）
液晶表示素子（富士通社製ＦＭＶ−５１００ＮＬ／Ｔ、１０.４型）の外側の偏光板を剥がし、硬化塗膜付き易接着ポリエチレンテレフタレートを代わりに貼り合わせた後、暗室下で、１００Ｗ蛍光灯１本を４ｍ離して配置させ、以下の評価を目視にて行った。
易接着ポリエチレンテレフタレート上の硬化塗膜表面の蛍光灯の写り込みの状況を観察し、見やすさを評価した。評価結果は見やすいものから順に○、△、×の３段階で表した。
【０１０６】
（ギラツキ）
上記と同様にして得た易接着ポリエチレンテレフタレート上の硬化塗膜表面の微小領域や各画素間での輝度ムラの状況を観察し、見やすさを評価した。評価結果は見やすいものから順に○、△、×の３段階で表した。
【０１０７】
（シロモヤ）
上記と同様にして得た易接着ポリエチレンテレフタレート上の硬化塗膜表面の微小領域や各画素間での白化ムラの状況を観察し、見やすさを評価した。評価結果は見やすいものから順に○、△、×の３段階で表した。
実施例及び比較例の評価結果を表１、表２に示す。
【０１０８】
【表１】
2006213802.tif 000014
(  )内の数値は固形分比を、「−」は添加しなかったことを表す
【０１０９】
【表２】
2006213802.tif 000015
【産業上の利用可能性】
【０１１０】
本発明の活性エネルギー線硬化型樹脂組成物は、塗膜物性に優れると共に、帯電防止性と光学特性に優れた効果を示すものであり、塗料、粘着剤、接着剤、粘接着剤、インク、保護コーティング剤、アンカーコーティング剤、磁性粉コーティングバインダー、サンドブラスト用被膜、版材など、各種の被膜形成材料として有用である。中でも、光学フィルムのコーティング剤として用いるのが非常に有用である。